수득 한 황색 토너 입자 100 부 에 대하 여 , 헥사 메틸 디 실라 잔 으로 표면 처리 된 소수성 실리카 미세 분말 ( 수 평균 1 차 입자 직경 이 7 nm 임 ) 1 . 0 부 , 루틸 형 산화 티타늄 미세 분말 ( 수 평균 입자 직경 이 45 nm 임 ) 0 . 15 부 및 루틸 형 산화 티타늄 미세 분말 ( 수 평균 1 차 입자 직경 이 200 nm 임 ) 0 . 5 부 를 5 분 동안 헨쉘 ( Henschel ) 믹서 [ 니 폰 코크 & 엔지니어링 컴 패니 , 리 미티 드 ) 에 의해 건식 혼합 하 여 황색 토너 ( 1 ) 을 수득 하 였 다 .